【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、二次電池。
【化１】
2013134859.tif 000001
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化２】
2013134859.tif 000002
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化３】
2013134859.tif 000003
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化４】
2013134859.tif 000004
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項２】
前記ハロゲン基はフッ素基、塩素基、臭素基またはヨウ素基であり、
前記１価の炭化水素基、１価のハロゲン化炭化水素基、１価の酸素含有炭化水素基または１価のハロゲン化酸素含有炭化水素基は炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、炭素数＝１〜１２のアルコキシ基、それらのうちの２つ以上が結合された基、またそれらの少なくとも一部の水素基がハロゲン基により置換された基であり、
前記２価の炭化水素基または前記２価のハロゲン化炭化水素基は炭素数＝１〜１２のアルキレン基、炭素数＝２〜１２のアルケニレン基、炭素数＝２〜１２のアルキニレン基、炭素数＝６〜１８のアリーレン基、炭素数＝３〜１８のシクロアルキレン基、それらの２つ以上が結合された基、またはそれらの少なくとも一部の水素基がハロゲン基により置換された基である、
請求項１記載の二次電池。
【請求項３】
前記不飽和環状炭酸エステルは下記の式（１８）〜式（２０）で表される、
請求項１または請求項２に記載の二次電池。
【化５】
2013134859.tif 000005
（Ｒ５〜Ｒ１４は水素基、ハロゲン基、１価の炭化水素基、１価のハロゲン化炭化水素基、１価の酸素含有炭化水素基または１価のハロゲン化酸素含有炭化水素基であり、Ｒ５およびＲ６、Ｒ７〜Ｒ１０のうちの任意の２つ以上、またはＲ１１〜Ｒ１４のうちの任意の２つ以上はそれぞれ互いに結合されていてもよい。）
【請求項４】
前記不飽和環状炭酸エステルは下記の式（１−１）〜式（１−５６）で表されると共に、前記電解液中における前記不飽和環状炭酸エステルの含有量は０．０１重量％〜１０重量％である、
請求項１ないし請求項３のいずれか１項に記載の二次電池。
【化６】
2013134859.tif 000006
【化７】
2013134859.tif 000007
【化８】
2013134859.tif 000008
【化９】
2013134859.tif 000009
【請求項５】
前記芳香族化合物は下記の式（２−１）〜式（２−１４）、式（３−１）または式（４−１）で表されると共に、前記電解液中における前記芳香族化合物の含有量は０．１重量％〜１０重量％である、
請求項１ないし請求項４のいずれか１項に記載の二次電池。
【化１０】
2013134859.tif 000010
【請求項６】
前記ジニトリル化合物は下記の式（６−１）〜式（６−１１）で表されると共に、前記電解液中における前記ジニトリル化合物の含有量は０．１重量％〜１０重量％である、
請求項１ないし請求項５のいずれか１項に記載の二次電池。
【化１１】
2013134859.tif 000011
【請求項７】
前記スルフィニル化合物は下記の式（７−１）〜式（７−１０）、式（８−１）〜式（８−６）、式（９−１）〜式（９−５）、式（１０−１）〜式（１０−１７）、式（１１−１）〜式（１１−１８）、式（１２−１）〜式（１２−９）、または式（１３−１）〜式（１３−１４）で表されると共に、前記電解液中における前記スルフィニル化合物の含有量は０．１重量％〜５重量％である、
請求項１ないし請求項６のいずれか１項に記載の二次電池。
【化１２】
2013134859.tif 000012
【化１３】
2013134859.tif 000013
【化１４】
2013134859.tif 000014
【化１５】
2013134859.tif 000015
【化１６】
2013134859.tif 000016
【請求項８】
前記リチウム塩は下記の式（１５−１）〜式（１５−４）、Ｌｉ［Ｎ（ＳＯ2 Ｆ）2 ］またはＬｉ（ＳＯ3 Ｆ）で表されると共に、前記電解液中における前記リチウム塩の含有量は０．０１ｍｏｌ／ｋｇ〜１ｍｏｌ／ｋｇである、
請求項１ないし請求項７のいずれか１項に記載の二次電池。
【化１７】
2013134859.tif 000017
【請求項９】
リチウムイオン二次電池である、
請求項１ないし請求項８のいずれか１項に記載の二次電池。
【請求項１０】
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、二次電池用電解液。
【化１８】
2013134859.tif 000018
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化１９】
2013134859.tif 000019
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化２０】
2013134859.tif 000020
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化２１】
2013134859.tif 000021
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項１１】
二次電池と、
その二次電池の使用状態を制御する制御部と、
その制御部の指示に応じて前記二次電池の使用状態を切り換えるスイッチ部と
を備え、
前記二次電池は、正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、電池パック。
【化２２】
2013134859.tif 000022
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化２３】
2013134859.tif 000023
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化２４】
2013134859.tif 000024
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化２５】
2013134859.tif 000025
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項１２】
二次電池と、
その二次電池から供給された電力を駆動力に変換する変換部と、
その駆動力に応じて駆動する駆動部と、
前記二次電池の使用状態を制御する制御部と
を備え、
前記二次電池は、正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、電動車両。
【化２６】
2013134859.tif 000026
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化２７】
2013134859.tif 000027
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化２８】
2013134859.tif 000028
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化２９】
2013134859.tif 000029
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項１３】
二次電池と、
その二次電池から電力を供給される１または２以上の電気機器と、
前記二次電池からの前記電気機器に対する電力供給を制御する制御部と
を備え、
前記二次電池は、正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、電力貯蔵システム。
【化３０】
2013134859.tif 000030
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化３１】
2013134859.tif 000031
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化３２】
2013134859.tif 000032
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化３３】
2013134859.tif 000033
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項１４】
二次電池と、
その二次電池から電力を供給される可動部と
を備え、
前記二次電池は、正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、電動工具。
【化３４】
2013134859.tif 000034
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化３５】
2013134859.tif 000035
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化３６】
2013134859.tif 000036
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化３７】
2013134859.tif 000037
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【請求項１５】
二次電池を電力供給源として備え、
前記二次電池は、正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、電子機器。
【化３８】
2013134859.tif 000038
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化３９】
2013134859.tif 000039
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化４０】
2013134859.tif 000040
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化４１】
2013134859.tif 000041
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
【手続補正２】
【補正対象書類名】明細書
【補正対象項目名】００１４
【補正方法】変更
【補正の内容】
【００１４】
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
【手続補正３】
【補正対象書類名】明細書
【補正対象項目名】００３９
【補正方法】変更
【補正の内容】
【００３９】
また、負極材料は、例えば、金属元素または半金属元素のいずれか１種類または２種類以上を構成元素として含む材料（金属系材料）である。高いエネルギー密度が得られるからである。この金属系材料は、単体、合金または化合物でもよいし、それらの２種類以上でもよいし、それらの１種類または２種類以上の相を少なくとも一部に有するものでもよい。なお、合金には、２種類以上の金属元素からなる材料に加えて、１種類以上の金属元素と１種類以上の半金属元素とを含む材料も含まれる。また、合金は、非金属元素を含んでいてもよい。その組織には、固溶体、共晶（共融混合物）、金属間化合物、またはそれらの２種類以上の共存物などがある。
【手続補正４】
【補正対象書類名】明細書
【補正対象項目名】００４４
【補正方法】変更
【補正の内容】
【００４４】
Ｓｎの合金は、例えば、Ｓｎ以外の構成元素としてＳｉ、Ｎｉ、Ｃｕ、Ｆｅ、Ｃｏ、Ｍｎ、Ｚｎ、Ｉｎ、Ａｇ、Ｔｉ、Ｇｅ、Ｂｉ、ＳｂまたはＣｒなどの元素のいずれか１種類または２種類以上を含む材料である。Ｓｎの化合物は、例えば、ＣまたはＯなどのいずれか１種類または２種類以上を構成元素として含む材料である。なお、Ｓｎの化合物は、例えば、Ｓｎ以外の構成元素として、Ｓｎの合金に関して説明した元素のいずれか１種類または２種類以上を含んでいてもよい。Ｓｎの合金または化合物は、例えば、ＳｎＯw （０＜ｗ≦２）、ＳｎＳｉＯ3 、ＬｉＳｎＯまたはＭｇ2 Ｓｎなどである。
【手続補正５】
【補正対象書類名】明細書
【補正対象項目名】００６４
【補正方法】変更
【補正の内容】
【００６４】
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
【手続補正６】
【補正対象書類名】明細書
【補正対象項目名】００８１
【補正方法】変更
【補正の内容】
【００８１】
より具体的には、アルキル基などがハロゲン化された基は、例えば、トリフルオロメチル基（−ＣＦ3 ）またはペンタフルオロエチル基（−Ｃ2 Ｆ5 ）などである。また、１価のハロゲン化酸素含有炭化水素基は、例えば、上記したアルコキシ基などのうちの少なくとも一部の水素基がハロゲン基により置換されたものである。より具体的には、アルコキシ基などがハロゲン化された基は、例えば、トリフルオロメトキシ基（−ＯＣＦ3 ）またはペンタフルオロエトキシ基（−ＯＣ2 Ｆ5 ）などである。
【手続補正７】
【補正対象書類名】明細書
【補正対象項目名】００８５
【補正方法】変更
【補正の内容】
【００８５】
式（１）と式（１８）との関係に着目すると、式（１８）に示した不飽和環状炭酸エステルは、式（１）中のＸとして、＞Ｃ＝ＣＲ１−Ｒ２に対応する１つの不飽和基（＞Ｃ＝ＣＨ2 ）と、＞ＣＲ３Ｒ４に対応する１つの飽和基（＞ＣＲ５Ｒ６）とを有している。一方、式（１）と式（１９）または式（２０）との関係に着目すると、式（１９）または式（２０）に示した不飽和環状炭酸エステルは、Ｘとして、＞Ｃ＝ＣＲ１−Ｒ２に対応する１つの不飽和基（＞Ｃ＝ＣＨ2 ）と、＞ＣＲ３Ｒ４に対応する２つの飽和基（＞ＣＲ７Ｒ８および＞ＣＲ９Ｒ１０、または＞ＣＲ１１Ｒ１２および＞ＣＲ１３Ｒ１４）とを有している。ただし、１つの不飽和基および２つの飽和基は、＞式（１９）では＞ＣＲ７Ｒ８、＞ＣＲ９Ｒ１０および＞Ｃ＝ＣＨ2 の順に結合されていると共に、＞式（２０）では＞ＣＲ１１Ｒ１２、＞Ｃ＝ＣＨ2 および＞ＣＲ１３Ｒ１４の順に結合されている。
【手続補正８】
【補正対象書類名】明細書
【補正対象項目名】０１１１
【補正方法】変更
【補正の内容】
【０１１１】
ここで、ジニトリル化合物の具体例は、下記の式（６−１）〜式（６−１１）で表される。ただし、ジニトリル化合物の具体例は、下記に列挙したものに限られない。
【手続補正９】
【補正対象書類名】明細書
【補正対象項目名】０１１３
【補正方法】変更
【補正の内容】
【０１１３】
電解液中におけるジニトリル化合物の含有量は、特に限定されないが、中でも、０．０１重量％〜１０重量％であることが好ましく、０．１重量％〜５重量％であることがより好ましい。より高い効果が得られるからである。
【手続補正１０】
【補正対象書類名】明細書
【補正対象項目名】０１１５
【補正方法】変更
【補正の内容】
【０１１５】
Ｒ４６〜Ｒ５９、Ｒ６１およびＲ６２の種類は、１価の炭化水素基または１価のハロゲン化炭化水素基であれば、特に限定されない。また、Ｒ６０およびＲ６３の種類は、２価の炭化水素基または２価のハロゲン化炭化水素基であれば、特に限定されない。１または２のスルフィニル基を有することで、Ｒ４６〜Ｒ６３の種類に依存せずに上記した利点が得られるからである。なお、式（７）〜式（１４）中のＲ４６〜Ｒ５９、Ｒ６１およびＲ６２に関する詳細は、式（１）中のＲ１〜Ｒ４と同様であるため、その説明を省略する。また、式（１３）および式（１４）中のＲ６０およびＲ６３に関する詳細は、式（６）中のＲ４５と同様であるため、その説明を省略する。
【手続補正１１】
【補正対象書類名】明細書
【補正対象項目名】０１２６
【補正方法】変更
【補正の内容】
【０１２６】
ここで、リチウム塩の具体例は、下記の式（１５−１）〜式（１５−４）、Ｌｉ［Ｎ（ＳＯ2 Ｆ）2 ］またはＬｉ（ＳＯ3 Ｆ）で表される。ただし、リチウム塩の具体例は、下記に列挙したものに限られない。
【手続補正１２】
【補正対象書類名】明細書
【補正対象項目名】０１２８
【補正方法】変更
【補正の内容】
【０１２８】
電解液中におけるリチウム塩の含有量は、特に限定されないが、中でも、０．０１ｍｏｌ／ｋｇ〜１ｍｏｌ／ｋｇであることが好ましい。より高い効果が得られるからである。
【手続補正１３】
【補正対象書類名】明細書
【補正対象項目名】０１３６
【補正方法】変更
【補正の内容】
【０１３６】
式（２１）に示した他の不飽和環状炭酸エステルは、炭酸ビニレン系化合物である。Ｒ７１およびＲ７２の種類は、水素基またはアルキル基であれば、特に限定されない。アルキル基は、例えば、メチル基またはエチル基などであり、そのアルキル基の炭素数は、１〜１２であることが好ましい。優れた溶解性および相溶性が得られるからである。炭酸ビニレン系化合物の具体例は、炭酸ビニレン（１，３−ジオキソール−２−オン）、炭酸メチルビニレン（４−メチル−１，３−ジオキソール−２−オン）、炭酸エチルビニレン（４−エチル−１，３−ジオキソール−２−オン）、４，５−ジメチル−１，３−ジオキソール−２−オン、または４，５−ジエチル−１，３−ジオキソール−２−オンなどである。なお、Ｒ７１およびＲ７２は、アルキル基のうちの少なくとも一部の水素基がハロゲン基により置換された基でもよい。この場合における炭酸ビニレン系化合物の具体例は、４−フルオロ−１，３−ジオキソール−２−オン、または４−トリフルオロメチル−１，３−ジオキソール−２−オンなどである。中でも、炭酸ビニレンが好ましい。容易に入手できると共に、高い効果が得られるからである。
【手続補正１４】
【補正対象書類名】明細書
【補正対象項目名】０１３７
【補正方法】変更
【補正の内容】
【０１３７】
式（２２）に示した他の不飽和環状炭酸エステルは、炭酸ビニルエチレン系化合物である。Ｒ７３〜Ｒ７６の種類は、水素基、アルキル基、ビニル基またはアリル基であれば、特に限定されない。ただし、Ｒ７３〜Ｒ７６のうちの少なくとも１つがビニル基またはアリル基であることを条件とする。アルキル基の種類および炭素数は、Ｒ７１およびＲ７２と同様である。炭酸ビニルエチレン系化合物の具体例は、炭酸ビニルエチレン（４−ビニル−１，３−ジオキソラン−２−オン）、４−メチル−４−ビニル−１，３−ジオキソラン−２−オン、４−エチル−４−ビニル−１，３−ジオキソラン−２−オン、４−ｎ−プロピル−４−ビニル−１，３−ジオキソラン−２−オン、５−メチル−４−ビニル−１，３−ジオキソラン−２−オン、４，４−ジビニル−１，３−ジオキソラン−２−オン、または４，５−ジビニル−１，３−ジオキソラン−２−オンなどである。中でも、炭酸ビニルエチレンが好ましい。容易に入手できると共に、高い効果が得られるからである。もちろん、Ｒ７３〜Ｒ７６としては、全てがビニル基でもよいし、全てがアリル基でもよいし、ビニル基とアリル基とが混在してもよい。
【手続補正１５】
【補正対象書類名】明細書
【補正対象項目名】０１４６
【補正方法】変更
【補正の内容】
【０１４６】
さらに、溶媒は、酸無水物を含んでいることが好ましい。電解液の化学的安定性がより向上するからである。この酸無水物は、例えば、カルボン酸無水物、ジスルホン酸無水物、またはカルボン酸スルホン酸無水物などである。カルボン酸無水物は、例えば、無水コハク酸、無水グルタル酸または無水マレイン酸などである。ジスルホン酸無水物は、例えば、無水エタンジスルホン酸または無水プロパンジスルホン酸などである。カルボン酸スルホン酸無水物は、例えば、無水スルホ安息香酸、無水スルホプロピオン酸または無水スルホ酪酸などである。溶媒中における酸無水物の含有量は、特に限定されないが、例えば、０．５重量％〜５重量％である。ただし、酸無水物の具体例は、上記した化合物に限られず、他の化合物でもよい。
【手続補正１６】
【補正対象書類名】明細書
【補正対象項目名】０１８１
【補正方法】変更
【補正の内容】
【０１８１】
高分子化合物は、例えば、ポリアクリロニトリル、ポリフッ化ビニリデン、ポリテトラフルオロエチレン、ポリヘキサフルオロプロピレン、ポリエチレンオキサイド、ポリプロピレンオキサイド、ポリフォスファゼン、ポリシロキサン、ポリフッ化ビニル、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレン、ポリカーボネート、またはフッ化ビニリデンとヘキサフルオロプロピレンとの共重合体などのいずれか１種類または２種類以上である。中でも、ポリフッ化ビニリデン、またはフッ化ビニリデンとヘキサフルオロプロピレンとの共重合体が好ましく、ポリフッ化ビニリデンがより好ましい。電気化学的に安定だからである。
【手続補正１７】
【補正対象書類名】明細書
【補正対象項目名】０１８７
【補正方法】変更
【補正の内容】
【０１８７】
第２手順では、正極３３に正極リード３１を取り付けると共に、負極３４に負極リード３２を取り付ける。続いて、セパレータ３５を介して正極３３および負極３４を積層してから巻回させて、巻回電極体３０の前駆体である巻回体を作製したのち、その最外周部に保護テープ３７を貼り付ける。続いて、２枚のフィルム状の外装部材４０の間に巻回体を挟み込んだのち、熱融着法などを用いて一辺の外周縁部を除いた残りの外周縁部を接着させて、袋状の外装部材４０の内部に巻回体を収納する。続いて、電解液と、高分子化合物の原料であるモノマーと、重合開始剤と、必要に応じて重合禁止剤などの他の材料とを含む電解質用組成物を調製して袋状の外装部材４０の内部に注入したのち、熱融着法などを用いて外装部材４０を密封する。続いて、モノマーを熱重合させる。これにより、高分子化合物が形成されるため、ゲル状の電解質層３６が形成される。
【手続補正１８】
【補正対象書類名】明細書
【補正対象項目名】０２０４
【補正方法】変更
【補正の内容】
【０２０４】
スイッチ制御部６７は、電流測定部６４および電圧検出部６６から入力される信号に応じて、スイッチ部６３の動作を制御するものである。
【手続補正１９】
【補正対象書類名】明細書
【補正対象項目名】０２０５
【補正方法】変更
【補正の内容】
【０２０５】
このスイッチ制御部６７は、例えば、電池電圧が過充電検出電圧に到達した場合に、スイッチ部６３（充電制御スイッチ）を切断して、電源６２の電流経路に充電電流が流れないように制御するようになっている。これにより、電源６２では、放電用ダイオードを介して放電のみが可能になる。なお、スイッチ制御部６７は、例えば、充電時に大電流が流れた場合に、充電電流を遮断するようになっている。
【手続補正２０】
【補正対象書類名】明細書
【補正対象項目名】０２０６
【補正方法】変更
【補正の内容】
【０２０６】
また、スイッチ制御部６７は、例えば、電池電圧が過放電検出電圧に到達した場合に、スイッチ部６３（放電制御スイッチ）を切断して、電源６２の電流経路に放電電流が流れないように制御するようになっている。これにより、電源６２では、充電用ダイオードを介して充電のみが可能になる。なお、スイッチ制御部６７は、例えば、放電時に大電流が流れた場合に、放電電流を遮断するようになっている。
【手続補正２１】
【補正対象書類名】明細書
【補正対象項目名】０２２０
【補正方法】変更
【補正の内容】
【０２２０】
この電力貯蔵システムでは、例えば、外部電源である集中型電力系統９７からスマートメータ９２およびパワーハブ９３を介して電源９１に電力が蓄積されると共に、独立電源である自家発電機９５からパワーハブ９３を介して電源９１に電力が蓄積される。この電源９１に蓄積された電力は、制御部９０の指示に応じて、必要に応じて電気機器９４または電動車両９６に供給されるため、その電気機器９４が稼働可能になると共に、電動車両９６が充電可能になる。すなわち、電力貯蔵システムは、電源９１を用いて、家屋８９内における電力の蓄積および供給を可能にするシステムである。
【手続補正２２】
【補正対象書類名】明細書
【補正対象項目名】０２３３
【補正方法】変更
【補正の内容】
【０２３３】
サイクル特性を調べる場合には、電池状態を安定化させるために常温環境中（２３℃）で二次電池を１サイクル充放電させたのち、同環境中で二次電池をさらに１サイクル充放電させて放電容量を測定した。続いて、高温環境中（４０℃）でサイクル数の合計が１００サイクルに到達するまで充放電を繰り返して放電容量を測定した。この結果から、サイクル維持率（％）＝（１００サイクル目の放電容量／２サイクル目の放電容量）×１００を算出した。充電時には、０．２Ｃの電流で上限電圧４．２Ｖまで定電流充電し、さらに定電圧で電流が０．０５Ｃに到達するまで定電圧充電した。放電時には、０．２Ｃの電流で終止電圧２．５Ｖに到達するまで定電流放電した。なお、「０．２Ｃ」および「０．０５Ｃ」とは、それぞれ電池容量（理論容量）を５時間および２０時間で放電しきる電流値である。
【手続補正２３】
【補正対象書類名】明細書
【補正対象項目名】０２３４
【補正方法】変更
【補正の内容】
【０２３４】
安全性を調べる場合には、サイクル特性を調べた場合と同様の手順により電池状態を安定化した二次電池を用いて、常温環境中（２３℃）で二次電池を１サイクル充放電させたのち、高温環境中（５０℃）で過充電させて、ガス噴出の有無を調べた。この場合には、実験例ごとに５個の二次電池についてガス噴出の有無を確認し、そのガス噴出が生じなかった個数を良品数とした。１サイクル目の充放電時には、０．２Ｃの電流で上限電圧４．２Ｖまで定電流充電し、さらに定電圧で電流が０．０５Ｃに到達するまで定電圧充電したのち、０．２Ｃの電流で終止電圧３Ｖに到達するまで定電流放電した。過充電時には、１Ｃの電流で最大１８Ｖまで定電流充電した。
【手続補正２４】
【補正対象書類名】明細書
【補正対象項目名】０２４７
【補正方法】変更
【補正の内容】
【０２４７】
ＬｉＰＦ6 と組み合わせた電解質塩は、四フッ化ホウ酸リチウム（ＬｉＢＦ4 ）、式（２５−６）に示したビス［オキソラト−Ｏ，Ｏ’］ホウ酸リチウム（ＬｉＢＯＢ）、またはビス（トリフルオロメタンスルホニル）イミドリチウム（ＬｉＮ（ＣＦ3 ＳＯ2 ）2 ：ＬｉＴＦＳＩ）である。この場合には、ＬｉＰＦ6 の含有量を溶媒に対して０．９ｍｏｌ／ｋｇ、ＬｉＢＦ4 等の含有量を溶媒に対して０．１ｍｏｌ／ｋｇとした。
【手続補正２５】
【補正対象書類名】明細書
【補正対象項目名】０２７２
【補正方法】変更
【補正の内容】
【０２７２】
上記した傾向は、負極活物質として金属系材料（ケイ素）を用いた場合においても同様に得られた。これ以外の傾向は、表１〜表８の結果について説明した場合と同様であるため、その説明を省略する。
【手続補正２６】
【補正対象書類名】明細書
【補正対象項目名】０２８８
【補正方法】変更
【補正の内容】
【０２８８】
上記した傾向は、負極活物質として金属系材料（ケイ素）を用いた場合においても同様に得られた。これ以外の傾向は、表１〜表８の結果について説明した場合と同様であるため、その説明を省略する。
【手続補正２７】
【補正対象書類名】明細書
【補正対象項目名】０３０５
【補正方法】変更
【補正の内容】
【０３０５】
上記した傾向は、負極活物質として金属系材料（ケイ素）を用いた場合においても同様に得られた。これ以外の傾向は、表１７〜表２４の結果について説明した場合と同様であるため、その説明を省略する。
【手続補正２８】
【補正対象書類名】明細書
【補正対象項目名】０３１０
【補正方法】変更
【補正の内容】
【０３１０】
なお、本技術は以下のような構成を取ることも可能である。
（１）
正極および負極と共に電解液を備え、
前記電解液は、
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、二次電池。
【化３３】
2013134859.tif 000042
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化３４】
2013134859.tif 000043
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化３５】
2013134859.tif 000044
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化３６】
2013134859.tif 000045
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
（２）
前記ハロゲン基はフッ素基、塩素基、臭素基またはヨウ素基であり、
前記１価の炭化水素基、１価のハロゲン化炭化水素基、１価の酸素含有炭化水素基または１価のハロゲン化酸素含有炭化水素基は炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、炭素数＝１〜１２のアルコキシ基、それらのうちの２つ以上が結合された基、またそれらの少なくとも一部の水素基がハロゲン基により置換された基であり、
前記２価の炭化水素基または前記２価のハロゲン化炭化水素基は炭素数＝１〜１２のア
ルキレン基、炭素数＝２〜１２のアルケニレン基、炭素数＝２〜１２のアルキニレン基、炭素数＝６〜１８のアリーレン基、炭素数＝３〜１８のシクロアルキレン基、それらの２つ以上が結合された基、またはそれらの少なくとも一部の水素基がハロゲン基により置換された基である、
上記（１）に記載の二次電池。
（３）
前記不飽和環状炭酸エステルは下記の式（１８）〜式（２０）で表される、
上記（１）または（２）に記載の二次電池。
【化３７】
2013134859.tif 000046
（Ｒ５〜Ｒ１４は水素基、ハロゲン基、１価の炭化水素基、１価のハロゲン化炭化水素基、１価の酸素含有炭化水素基または１価のハロゲン化酸素含有炭化水素基であり、Ｒ５およびＲ６、Ｒ７〜Ｒ１０のうちの任意の２つ以上、またはＲ１１〜Ｒ１４のうちの任意の２つ以上はそれぞれ互いに結合されていてもよい。）
（４）
前記不飽和環状炭酸エステルは下記の式（１−１）〜式（１−５６）で表されると共に、前記電解液中における前記不飽和環状炭酸エステルの含有量は０．０１重量％〜１０重量％である、
上記（１）ないし（３）のいずれかに記載の二次電池。
【化３８】
2013134859.tif 000047
【化３９】
2013134859.tif 000048
【化４０】
2013134859.tif 000049
【化４１】
2013134859.tif 000050
（５）
前記芳香族化合物は下記の式（２−１）〜式（２−１４）、式（３−１）または式（４−１）で表されると共に、前記電解液中における前記芳香族化合物の含有量は０．１重量％〜１０重量％である、
上記（１）ないし（４）のいずれかに記載の二次電池。
【化４２】
2013134859.tif 000051
（６）
前記ジニトリル化合物は下記の式（６−１）〜式（６−１１）で表されると共に、前記電解液中における前記ジニトリル化合物の含有量は０．１重量％〜１０重量％である、
上記（１）ないし（５）のいずれかに記載の二次電池。
【化４３】
2013134859.tif 000052
（７）
前記スルフィニル化合物は下記の式（７−１）〜式（７−１０）、式（８−１）〜式（８−６）、式（９−１）〜式（９−５）、式（１０−１）〜式（１０−１７）、式（１１−１）〜式（１１−１８）、式（１２−１）〜式（１２−９）、または式（１３−１）〜式（１３−１４）で表されると共に、前記電解液中における前記スルフィニル化合物の含有量は０．１重量％〜５重量％である、
上記（１）ないし（６）のいずれかに記載の二次電池。
【化４４】
2013134859.tif 000053
【化４５】
2013134859.tif 000054
【化４６】
2013134859.tif 000055
【化４７】
2013134859.tif 000056
【化４８】
2013134859.tif 000057
（８）
前記リチウム塩は下記の式（１５−１）〜式（１５−４）、Ｌｉ［Ｎ（ＳＯ2 Ｆ）2 ］またはＬｉ（ＳＯ3  Ｆ）で表されると共に、前記電解液中における前記リチウム塩の含有量は０．０１ｍｏｌ／ｋｇ〜１ｍｏｌ／ｋｇである、
上記（１）ないし（７）のいずれかに記載の二次電池。
【化４９】
2013134859.tif 000058
（９）
リチウムイオン二次電池である、
上記（１）ないし（８）のいずれかに記載の二次電池。
（１０）
下記の式（１）で表される不飽和環状炭酸エステルと、
下記の式（２）〜式（５）で表される芳香族化合物、下記の式（６）で表されるジニトリル化合物、下記の式（７）〜式（１４）で表されるスルフィニル化合物、および下記の式（１５）〜式（１７）で表されるリチウム塩のうちの少なくとも１種と、
を含有する、二次電池用電解液。
【化５０】
2013134859.tif 000059
（Ｘはｍ個の＞Ｃ＝ＣＲ１−Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【化５１】
2013134859.tif 000060
（Ｒ２１〜Ｒ４４は水素基、ハロゲン基、１価の炭化水素基、１価のハロゲン化炭化水素基、１価の酸素含有炭化水素基または１価のハロゲン化酸素含有炭化水素基であり、Ｒ２１〜Ｒ２６のうちの任意の２つ以上、Ｒ２７〜Ｒ３４のうちの任意の２つ以上、またはＲ３５〜Ｒ４４のうちの任意の２つ以上はそれぞれ互いに結合されていてもよい。ただし、式（２）〜式（４）に示した各芳香族化合物における炭素原子の総数は７〜１８である。）
ＮＣ−Ｒ４５−ＣＮ  ・・・（６）
（Ｒ４５は２価の炭化水素基または２価のハロゲン化炭化水素基である。）
【化５２】
2013134859.tif 000061
（Ｒ４６〜Ｒ５９、Ｒ６１およびＲ６２は１価の炭化水素基または１価のハロゲン化炭化水素基であり、Ｒ６０およびＲ６３は２価の炭化水素基または２価のハロゲン化炭化水素基である。Ｒ４６およびＲ４７、Ｒ４８およびＲ４９、Ｒ５０およびＲ５１、Ｒ５２およびＲ５３、Ｒ５４およびＲ５５、Ｒ５６およびＲ５７、Ｒ５８〜Ｒ６０のうちの任意の二つ以上、またはＲ６１〜Ｒ６３のうちの任意の２つ以上はそれぞれ互いに結合されていてもよい。）
【化５３】
2013134859.tif 000062
（Ｒ６４は２価のハロゲン化炭化水素基である。）
Ｌｉ［Ｎ（ＳＯ2 Ｒ６５）（ＳＯ2 Ｒ６６）］  ・・・（１６）
（Ｒ６５およびＲ６６はハロゲン基、１価の炭化水素基または１価のハロゲン化炭化水素基であり、Ｒ６５およびＲ６６のうちの少なくとも一方はハロゲン基または１価のハロゲン化炭化水素基である。）
Ｌｉ（ＳＯ3 Ｆ）  ・・・（１７）
（１１）
上記（１）ないし（９）のいずれかに記載の二次電池と、
その二次電池の使用状態を制御する制御部と、
その制御部の指示に応じて前記二次電池の使用状態を切り換えるスイッチ部と
を備えた、電池パック。
（１２）
上記（１）ないし（９）のいずれかに記載の二次電池と、
その二次電池から供給された電力を駆動力に変換する変換部と、
その駆動力に応じて駆動する駆動部と、
前記二次電池の使用状態を制御する制御部と
を備えた、電動車両。
（１３）
上記（１）ないし（９）のいずれかに記載の二次電池と、
その二次電池から電力を供給される１または２以上の電気機器と、
前記二次電池からの前記電気機器に対する電力供給を制御する制御部と
を備えた、電力貯蔵システム。
（１４）
上記（１）ないし（９）のいずれかに記載の二次電池と、
その二次電池から電力を供給される可動部と
を備えた、電動工具。
（１５）
上記（１）ないし（９）のいずれかに記載の二次電池を電力供給源として備えた、電子機器。